(57)【要約】【課題】蒸着材料を高い利用効率で成膜することができる蒸着マスクの製造方法を提供する。【解決手段】蒸着マスクの製造方法は、第１面２１ａおよび第１面とは反対側の第２面２１ｂを有する金属板２１に複数の貫通孔２５を形成する工程と、金属板の第１面の側における貫通孔の周縁２５ａを含む領域４１に、金属板の第１面の側からレーザ光を照射することにより、少なくとも当該貫通孔の壁面の一部分を除去する工程と、を含む。【選択図】図８
2014133932.tif 000002
【特許請求の範囲】
【請求項１】
第１面および前記第１面とは反対側の第２面を有する金属板に、複数の貫通孔を形成する工程と、
前記金属板の前記第１面の側における前記貫通孔の周縁を含む領域に、前記金属板の前記第１面の側からレーザ光を照射することにより、少なくとも当該貫通孔の壁面の一部分を除去する工程と、を含む、蒸着マスクの製造方法。
【請求項２】
前記レーザ光を照射する工程において、前記金属板の板面に沿って隣り合う二つの貫通孔を接続する部分を含む領域に、前記金属板の前記第１面の側からレーザ光を照射することにより、少なくとも前記二つの貫通孔の壁面の一部分を除去して、当該隣り合う二つの貫通孔が接続する部分における厚みを薄くする、請求項１に記載の蒸着マスクの製造方法。
【請求項３】
前記金属板の法線方向に沿った断面において、前記レーザ光の照射によって露出するようになった前記隣り合う二つの貫通孔を接続する部分の幅は、前記法線方向に沿って前記第２面の側から前記第１面の側へ向け、しだいに狭くなっていく、請求項２に記載の蒸着マスクの製造方法。
【請求項４】
前記金属板の法線方向に沿った断面において、各貫通孔の前記壁面のうちの前記レーザ光の照射によって露出するようになった部分の両端を結ぶ線分が前記法線方向に対してなす角度は、前記レーザ光を照射される前における当該貫通孔の壁面のうちの前記レーザ光の照射によって除去される部分の両端を結ぶ線分が前記法線方向に対してなす角度よりも大きい、請求項１〜３のいずれか一項に記載の蒸着マスクの製造方法。
【請求項５】
前記貫通孔を形成する工程は、
前記金属板を前記第１面の側からエッチングして第１の穴を形成する工程と、
前記金属板を前記第２面の側からエッチングして第２の穴を形成する工程と、を有し、
前記第１の穴と前記第２の穴とが通じ、前記第１の穴と前記第２の穴とによって前記金属板を貫通する貫通孔が形成されるように、前記第１の穴および前記第２の穴が形成される、請求項１〜４のいずれか一項に記載の蒸着マスクの製造方法。
【請求項６】
形成された各貫通孔内における前記第１の穴および前記第２の穴が繋がる部分を含む領域に、前記金属板の前記第１面の側からレーザ光を照射することにより、前記金属板の法線方向に沿った断面における当該貫通孔の幅が、前記第１面の側から前記第２面の側へ向け、しだいに狭くなっていくようにする工程を、さらに含む、請求項５に記載の蒸着マスクの製造方法。
【請求項７】
各貫通孔内において前記第１の穴および前記第２の穴が繋がる部分を含む領域に、前記金属板の前記第１面の側からレーザ光を照射する工程において、前記レーザ光の照射によって、前記第２面上における前記貫通孔の周縁の少なくとも一部分に沿って延び、且つ、前記第２面上における前記貫通孔の前記周縁から前記金属板の法線方向において外方に延び出した延出片を形成する、請求項６に記載の蒸着マスクの製造方法。
【請求項８】
前記貫通孔を形成する工程は、
前記金属板を前記第１面の側からエッチングして第１の穴を形成する工程と、
前記金属板の前記第１面の側から各第１の穴内にレーザ光を照射することにより、前記第１の穴から前記第２面まで延びる第２の穴であって、前記金属板の法線方向に沿った断面における幅が、前記第１面の側から前記第２面の側へ向け、しだいに狭くなっていく第２の穴を形成する工程と、を有する、請求項１〜４のいずれか一項に記載の蒸着マスクの製造方法。
【請求項９】
前記金属板の前記第１面の側から各第１の穴内にレーザ光を照射する工程において、前記レーザ光の照射により、前記第２面上における前記貫通孔の周縁の少なくとも一部分に沿って延び、且つ、前記第２面上における前記貫通孔の前記周縁から前記金属板の法線方向において外方に延び出した延出片を形成する、請求項８に記載の蒸着マスクの製造方法。
【請求項１０】
金属板と前記金属板に積層された樹脂層とを有する積層板に、複数の貫通孔を形成する工程と、
前記金属板の側における前記貫通孔の周縁を含む領域に、前記積層板の前記金属板の側からレーザ光を照射することにより、少なくとも当該貫通孔の壁面の一部分を除去する工程と、を含む蒸着マスクの製造方法。
【請求項１１】
前記レーザ光を照射する工程において、前記金属板の板面に沿って隣り合う二つの貫通孔を接続する部分を含む領域に、前記積層板の前記金属板の側からレーザ光を照射することにより、少なくとも前記二つの貫通孔の壁面の一部分を除去して、当該隣り合う二つの貫通孔が接続する部分における厚みを薄くする、請求項１０に記載の蒸着マスクの製造方法。
【請求項１２】
前記積層板の法線方向に沿った断面において、各貫通孔の前記壁面のうちの前記レーザ光の照射によって露出するようになった部分の両端を結ぶ線分が前記法線方向に対してなす角度は、前記レーザ光を照射される前における当該貫通孔の壁面のうちの前記レーザ光の照射によって除去される部分の両端を結ぶ線分が前記法線方向に対してなす角度よりも大きい、請求項１１に記載の蒸着マスクの製造方法。
【請求項１３】
前記積層板の法線方向に沿った断面において、前記レーザ光の照射によって露出するようになった前記隣り合う二つの貫通孔を接続する部分の幅は、前記法線方向に沿って前記樹脂層の側から前記金属板の側へ向け、しだいに狭くなっていく、請求項１０〜１２のいずれか一項に記載の蒸着マスクの製造方法。
【請求項１４】
前記レーザ光の照射によって除去されるのは、前記金属板の一部分のみである、請求項１０〜１３のいずれか一項に記載の蒸着マスクの製造方法。
【請求項１５】
前記貫通孔を形成する工程は、
前記積層板を前記金属板の側からエッチングして前記金属板を貫通する第１の穴を形成する工程と、
前記積層体の前記金属板の側から前記第１の穴内にレーザ光を照射することにより、前記樹脂層を貫通する第２の穴であって、前記積層体の法線方向に沿った断面における幅が、前記積層体の法線方向に沿って前記金属板から離間するにつれて、しだいに狭くなっていく第２の穴を形成する工程と、を有する、請求項１０〜１４のいずれか一項に記載の蒸着マスクの製造方法。
【請求項１６】
第１面および前記第１面とは反対側の第２面を有する金属板を前記第１面の側からエッチングして形成された第１の穴と、前記金属板を前記第２面の側からエッチングして形成された第２の穴とによって、前記金属板を貫通する貫通孔を複数形成する工程と、
形成された各貫通孔内において前記第１の穴および前記第２の穴が繋がる部分を含む領域に、前記金属板の前記第１面の側からレーザ光を照射することにより、前記金属板の法線方向に沿った断面における当該貫通孔の幅が、前記第１面の側から前記第２面の側へ向け、しだいに狭くなっていくようにする工程と、を含む、蒸着マスクの製造方法。
【発明の詳細な説明】
【技術分野】
【０００１】
本発明は、所望のパターンで蒸着を行うために用いられる蒸着マスクを製造する方法に関する。
【背景技術】
【０００２】
従来、所望のパターンで配列された貫通孔を含む蒸着用マスクを用い、所望のパターンで薄膜を形成する方法が知られている。そして、昨今においては、例えば有機ＥＬ表示装置の製造時において有機材料を基板上に蒸着する場合等、極めて高価な材料を成膜する際に蒸着が用いられることがある。なお、蒸着用マスクは、一般的に、フォトリソグラフィー技術を用いたエッチングによって金属板に貫通孔を形成することにより、製造され得る（例えば、特許文献１）。
【先行技術文献】
【特許文献】
【０００３】
【特許文献１】特開２００４−３９３１９号公報
【発明の概要】
【発明が解決しようとする課題】
【０００４】
しかしながら、エッチングによって作製された蒸着マスクを用いた場合、極めて高精細なパターンでの蒸着を精度良く行うことができないという不具合がある。この不具合の原因について調査研究を行ったところ、以下のことが確認された。
【０００５】
フォトリソグラフィー技術を用いたエッチングにおいては、金属板のうちのレジスト膜で覆われていない領域から浸食が開始される。その後、浸食は、金属板の厚さ方向のみに進むのではなく、金属板の板面に沿った方向にも進む。したがって、エッチングによって先細りした孔が形成されていく。このため、金属板の両方の側の面からエッチングを行った場合、図１７に示すように、金属板２の厚さ方向の端部以外において孔２ａ内に張り出し部３が形成される。張り出し部３は、孔２の壁面のうち、金属板２の板面に沿って最も孔の内側に入り込んだ部分を形成し、したがって、金属板２を厚さ方向から観察した場合には、この張り出し部３が孔２の開孔領域を画成するようになる。そして、このようなメタルマスク１を用いて蒸着を行った場合、基板４のうちの張り出し部３の裏側に対応する領域に成膜される蒸着膜５の膜厚は安定しない。この結果、蒸着パターンの縁部がぼやけてしまう（蒸着パターンの輪郭がはっきりしない）。またそもそも、孔内に形成される張り出し部３の厚み方向における位置や断面形状を制御すること自体が困難である。以上のことから、金属板を両方の側の面からエッチングした場合、極めて高精細なパターンでの蒸着を精度良く行うことができない。
【０００６】
一方、金属板を上方側の面のみからエッチング処理した場合、浸食によって形成された先細り孔に、既に浸食に用いられ浸食能力が低くなったエッチング液が残留する。その後、金属板の孔が下方側の面に達した時、それまで孔内に残留していたエッチング液が下方の面から流れ出て、浸食能力の高いフレッシュなエッチング液が形成された孔内に流れ込む。このとき、断面積（開孔面積）が小さくなる孔内の下方側の領域において液圧が高くなり、孔内の下方側の領域がフレッシュなエッチング液により激しく浸食される。この結果、金属板の両側からエッチングした場合と同様に、孔内に張り出し部が形成されてしまう。
【０００７】
また、レジスト膜７を介して金属板６を下方側の面のみからエッチングした場合、図１７に示すように、浸食によって形成された先細り孔６ａが金属板６を貫通すると、上側面の孔周囲に、エッチング液８が残留することがある。結果として、残留したエッチング液によって金属板の上方側の面からも浸食が進み、金属板の両側からエッチングした場合と同様に、孔内に張り出し部３が形成されてしまう。
【０００８】
これらのことから、金属板を一方側の面のみからエッチングした場合も、蒸着パターンの縁部がぼやけてしまう（蒸着パターンの輪郭がはっきりしない）。またそもそも、金属板を一方の面側からエッチングする場合、孔が貫通されてエッチング液が流れ込みはじめる際に発生する圧力により、孔の断面形状がだれてしまうことがある。そして、この場合、孔を所望の形状で精度良く形成すること自体が困難となる。この現象は、上述した高精細なパターニングを行うためのメタルマスクにおいて、より顕著となる。以上のことから、金属板を一方側の面のみからエッチングした場合も、極めて高精細なパターンでの蒸着を精度良く行うことができない。
【０００９】
また、別の問題として、蒸着材料の利用効率の改善が強く要望されている。蒸着マスクを用いて蒸着材料を基板に成膜する場合、蒸着マスクにも蒸着材料が付着する。すなわち、使用された蒸着材料のすべてが基板に付着するわけではない。高価な蒸着材料を用いる場合、利用効率が低いことは大きな問題となる。なお、ここでいう利用効率とは、用いられた蒸着材料のうちの基板に付着した材料の割合を指している。
【００１０】
蒸着材料の中には、蒸着マスクへの法線方向に対して大きく傾斜した方向に移動して基板に向かうものも存在する。斜めに移動する蒸着材料を有効に利用して蒸着材料の利用効率を高めるためには、壁面が大きく傾斜して先細りする貫通孔を金属板に形成することが好ましい。しかしながら、エッチングによって金属板に貫通孔を形成した場合、貫通孔の壁面を十分に大きく傾斜させることはできない。このため、現状の蒸着マスクでは、蒸着材料を十分な利用効率で使用することができていない。
【００１１】
本発明は、このような点を考慮してなされたものであり、従来の蒸着マスクの不具合の少なくとも一つに対処することができる蒸着マスクの製造方法を提供することを目的とする。
【課題を解決するための手段】
【００１２】
本発明による第１の蒸着マスクの製造方法は、
第１面および前記第１面とは反対側の第２面を有する金属板に、複数の貫通孔を形成する工程と、
前記金属板の前記第１面の側における前記貫通孔の周縁を含む領域に、前記金属板の前記第１面の側からレーザ光を照射することにより、少なくとも当該貫通孔の壁面の一部分を除去する工程と、を含む。
【００１３】
本発明による第１の蒸着マスクの製造方法において、前記レーザ光を照射する工程において、前記金属板の板面に沿って隣り合う二つの貫通孔を接続する部分を含む領域に、前記金属板の前記第１面の側からレーザ光を照射することにより、少なくとも前記二つの貫通孔の壁面の一部分を除去して、当該隣り合う二つの貫通孔が接続する部分における厚みを薄くしてもよい。
【００１４】
本発明による第１の蒸着マスクの製造方法において、前記金属板の法線方向に沿った断面において、前記レーザ光の照射によって露出するようになった前記隣り合う二つの貫通孔を接続する部分の幅は、前記法線方向に沿って前記第２面の側から前記第１面の側へ向け、しだいに狭くなっていくようにしてもよい。
【００１５】
本発明による第１の蒸着マスクの製造方法において、記金属板の法線方向に沿った断面において、各貫通孔の前記壁面のうちの前記レーザ光の照射によって露出するようになった部分の両端を結ぶ線分が前記法線方向に対してなす角度は、前記レーザ光を照射される前における当該貫通孔の壁面のうちの前記レーザ光の照射によって除去される部分の両端を結ぶ線分が前記法線方向に対してなす角度よりも大きくなるようにしてもよい。
【００１６】
本発明による第１の蒸着マスクの製造方法において、前記貫通孔を形成する工程は、前記金属板を前記第１面の側からエッチングして第１の穴を形成する工程と、前記金属板を前記第２面の側からエッチングして第２の穴を形成する工程と、を有し、前記第１の穴と前記第２の穴とが通じ、前記第１の穴と前記第２の穴とによって前記金属板を貫通する貫通孔が形成されるように、前記第１の穴および前記第２の穴が形成されるようにしてもよい。
【００１７】
本発明による第１の蒸着マスクの製造方法が、形成された各貫通孔内における前記第１の穴および前記第２の穴が繋がる部分を含む領域に、前記金属板の前記第１面の側からレーザ光を照射することにより、前記金属板の法線方向に沿った断面における当該貫通孔の幅が、前記第１面の側から前記第２面の側へ向け、しだいに狭くなっていくようにする工程を、さらに含んでもよい。
【００１８】
本発明による第１の蒸着マスクの製造方法において、各貫通孔内において前記第１の穴および前記第２の穴が繋がる部分を含む領域に、前記金属板の前記第１面の側からレーザ光を照射する工程において、前記レーザ光の照射によって、前記第２面上における前記貫通孔の周縁の少なくとも一部分に沿って延び、且つ、前記第２面上における前記貫通孔の前記周縁から前記金属板の法線方向において外方に延び出した延出片を形成するようにしてもよい。
【００１９】
本発明による第１の製造方法において、前記第２の穴を形成する工程は、前記第１の穴を形成する工程の前に行われるようにしてもよい。
【００２０】
本発明による第１の製造方法において、前記第１の穴を形成する工程は、前記第２の穴を形成する工程の前に行われるようにしてもよい。
【００２１】
本発明による第１の製造方法において、前記金属板が前記第１面の側および前記第２面の側から同時にエッチングされ、前記第１の穴を形成する工程および前記第２の穴を形成する工程が並行して行われるようにしてもよい。
【００２２】
本発明による第１の製造方法において、前記金属板が前記第１面の側および前記第２面の側から同時にエッチングされ、前記第１の穴を形成する工程および前記第２の穴を形成する工程が並行して行われ、その後、前記第１の穴を形成する工程のみが引き続き行われるようにしてもよい。
【００２３】
本発明による第１の製造方法において、前記貫通孔を形成する工程は、前記金属板をエッチングすることによって前記第２の穴が形成された後に実施される工程であって、形成された前記第２穴を樹脂で封止する工程を、さらに有し、前記第２の穴を封止された後に、前記金属板を前記第１面の側からエッチングすることにより、前記第１の穴を前記樹脂で埋められた前記第２の穴へ通じさせるようにしてもよい。このような本発明による第１の製造方法において、前記第２の穴を形成する工程において、前記金属板が前記第１面の側および前記第２面の側から同時にエッチングされ、前記第１の穴の形成が部分的に進むようにしてもよい。
【００２４】
本発明による第１の蒸着マスクの製造方法において、前記貫通孔を形成する工程は、前記金属板を前記第１面の側からエッチングして第１の穴を形成する工程と、前記金属板の前記第１面の側から各第１の穴内にレーザ光を照射することにより、前記第１の穴から前記第２面まで延びる第２の穴であって、前記金属板の法線方向に沿った断面における幅が、前記第１面の側から前記第２面の側へ向け、しだいに狭くなっていく第２の穴を形成する工程と、を有するようにしてもよい。
【００２５】
本発明による第１の蒸着マスクの製造方法において、前記金属板の前記第１面の側から各第１の穴内にレーザ光を照射する工程において、前記レーザ光の照射により、前記第２面上における前記貫通孔の周縁の少なくとも一部分に沿って延び、且つ、前記第２面上における前記貫通孔の前記周縁から前記金属板の法線方向において外方に延び出した延出片を形成するようにしてもよい。
【００２６】
本発明による第２の蒸着マスクの製造方法は、
金属板と前記金属板に積層された樹脂層とを有する積層板に、複数の貫通孔を形成する工程と、
前記金属板の側における前記貫通孔の周縁を含む領域に、前記積層板の前記金属板の側からレーザ光を照射することにより、少なくとも当該貫通孔の壁面の一部分を除去する工程と、を含む。
【００２７】
本発明による第２の蒸着マスクの製造方法の前記レーザ光を照射する工程において、前記金属板の板面に沿って隣り合う二つの貫通孔を接続する部分を含む領域に、前記積層板の前記金属板の側からレーザ光を照射することにより、少なくとも前記二つの貫通孔の壁面の一部分を除去して、当該隣り合う二つの貫通孔が接続する部分における厚みを薄くしてもよい。
【００２８】
本発明による第２の蒸着マスクの製造方法において、前記積層板の法線方向に沿った断面において、各貫通孔の前記壁面のうちの前記レーザ光の照射によって露出するようになった部分の両端を結ぶ線分が前記法線方向に対してなす角度は、前記レーザ光を照射される前における当該貫通孔の壁面のうちの前記レーザ光の照射によって除去される部分の両端を結ぶ線分が前記法線方向に対してなす角度よりも大きくなるようにしてもよい。
【００２９】
本発明による第２の蒸着マスクの製造方法において、前記積層板の法線方向に沿った断面において、前記レーザ光の照射によって露出するようになった前記隣り合う二つの貫通孔を接続する部分の幅は、前記法線方向に沿って前記樹脂層の側から前記金属板の側へ向け、しだいに狭くなっていくようにしてもよい。
【００３０】
本発明による第２の蒸着マスクの製造方法において、前記レーザ光の照射によって除去されるのは、前記金属板の一部分のみであるようにしてもよい。
【００３１】
本発明による第２の蒸着マスクの製造方法において、前記貫通孔を形成する工程は、前記積層板を前記金属板の側からエッチングして前記金属板を貫通する第１の穴を形成する工程と、前記積層体の前記金属板の側から前記第１の穴内にレーザ光を照射することにより、前記樹脂層を貫通する第２の穴であって、前記積層体の法線方向に沿った断面における幅が、前記積層体の法線方向に沿って前記金属板から離間するにつれて、しだいに狭くなっていく第２の穴を形成する工程と、を有するようにしてもよい。
【００３２】
本発明による第３の蒸着マスクの製造方法は、
第１面および前記第１面とは反対側の第２面を有する金属板を前記第１面の側からエッチングして形成された第１の穴と、前記金属板を前記第２面の側からエッチングして形成された第２の穴とによって、前記金属板を貫通する貫通孔を複数形成する工程と、
形成された各貫通孔内において前記第１の穴および前記第２の穴が繋がる部分を含む領域に、前記金属板の前記第１面の側からレーザ光を照射することにより、前記金属板の法線方向に沿った断面における当該貫通孔の幅が、前記第１面の側から前記第２面の側へ向け、しだいに狭くなっていくようにする工程と、を含む。
【００３３】
本発明による第３の製造方法の前記貫通孔を形成する工程において、前記第２の穴を形成した後に、前記第１の穴を形成するようにしてもよい。
【００３４】
本発明による第３の製造方法の前記貫通孔を形成する工程において、前記第１の穴を形成した後に、前記第２の穴を形成するようにしてもよい。
【００３５】
本発明による第３の製造方法の前記貫通孔を形成する工程において、前記金属板が前記第１面および前記第２面の側から同時にエッチングされ、前記第１の穴および前記第２の穴が並行して形成されるようにしてもよい。
【００３６】
本発明による第３の製造方法の前記貫通孔を形成する工程において、前記金属板が前記第１面および前記第２面の側から同時にエッチングされ、その後、前記金属板が前記第１面の側からのみ引き続きエッチングされるようにしてもよい。
【００３７】
本発明による第３の製造方法の前記貫通孔を形成する工程は、前記金属板を第２面の側からエッチングすることによって前記第２の穴を形成する工程と、形成された前記第２穴を樹脂で封止する工程と、前記第２の穴を封止された後に、前記金属板を前記第１面の側からエッチングすることにより、前記第１の穴を前記樹脂で埋められた前記第２の穴へ通じさせる工程と、を有するようにしてもよい。このような本発明による第３の製造方法の前記第２の穴を形成する工程において、前記金属板が前記第１面の側および前記第２面の側から同時にエッチングされ、前記第１の穴の形成が部分的に進むようにしてもよい。
【発明の効果】
【００３８】
本発明によれば、精細なパターンでの蒸着を精度良く行うことができる蒸着マスク、或いは、蒸着材料を高い利用効率で成膜することができる蒸着マスクを製造することができる。
【図面の簡単な説明】
【００３９】
【図１】図１は、本発明の一実施の形態を説明するための図であって、蒸着マスクを含む蒸着マスク装置の一例を示す概略斜視図である。
【図２】図２は、図１に示す蒸着マスク装置を用いて蒸着する方法を説明するための図である。
【図３】図３は、図１に示された蒸着マスクを示す部分平面図である。
【図４】図４は、図３のＩＶ−ＩＶ線に沿った断面図である。
【図５】図５は、蒸着マスクの作用を説明するための図である。
【図６】図６は、図１に示す蒸着マスクの製造方法の一例を説明するための図であって、長尺金属板に貫通孔を形成する方法を示す図である。
【図７】図７（ａ）〜図７（ｅ）は、図６に示された貫通孔の形成方法を説明するための図であって、いずれも法線方向に沿った断面において長尺金属板を示す図である。
【図８】図８は、図１に示す蒸着マスクの製造方法の一例を説明するための図であって、第１面の側における貫通孔の周縁を含む領域にレーザ光を照射する工程を示す図である。
【図９】図９は、図１に示す蒸着マスクの製造方法の一例を説明するための図であって、貫通孔内における前記第１の穴および前記第２の穴が繋がる部分を含む領域にレーザ光を照射する工程を示す図である。
【図１０】図１０（ａ）〜図１０（ｅ）は、それぞれ、図７（ａ）〜図７（ｅ）に対応する図であって、貫通孔の形成方法の一変形例を説明するための図である。
【図１１】図１１および図１２は、貫通孔の形成方法の他の変形例を説明するための図であって、図１１は、第１の穴を作製する方法を示す図である。
【図１２】図１１および図１２は、貫通孔の形成方法の他の変形例を説明するための図であって、図１２は、第２の穴を作製する方法を示す図である。
【図１３】図１３は、図８に対応する図であって、図１１及び図１２に示された方法で多数の貫通孔が形成された金属板に対し、第１面の側における貫通孔の周縁を含む領域にレーザ光を照射する工程を示す図である。
【図１４】図１４および図１５は、蒸着マスクの製造方法の一変形例を説明するための図であって、図１４は、第１の穴を作製する方法を示す図である。
【図１５】図１４および図１５は、蒸着マスクの製造方法の一変形例を説明するための図であって、図１５は、第２の穴を作製する方法を示す図である。
【図１６】図１６は、図８に対応する図であって、図１４及び図１５に示された方法で多数の貫通孔が形成された金属板に対し、第１面の側における貫通孔の周縁を含む領域にレーザ光を照射する工程を示す図である。
【図１７】図１７は、金属板を両側からエッチングして作製された蒸着マスクを示す図である。
【図１８】図１８は、下方側の面から金属板をエッチングして蒸着マスクを製造する方法を説明するための図である。
【発明を実施するための形態】
【００４０】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００４１】
図１〜図１６は本発明による一実施の形態およびその変形例を説明するための図である。以下の実施の形態およびその変形例では、有機ＥＬディスプレイ装置を製造する際に有機発光材料を所望のパターンでガラス基板上にパターニングするために用いられる蒸着マスクの製造方法を例にあげて説明する。ただし、このような適用に限定されることなく、種々の用途に用いられる蒸着マスクおよび蒸着マスクの製造方法に対し、本発明を適用することができる。
【００４２】
なお、本明細書において、「板」、「シート」、「フィルム」の用語は、呼称の違いのみに基づいて、互いから区別されるものではない。例えば、「板」はシートやフィルムと呼ばれ得るような部材も含む概念であり、したがって、「金属板」は、「金属シート」や「金属フィルム」と呼ばれる部材と呼称の違いのみにおいて区別され得ない。
【００４３】
また、「板面（シート面、フィルム面）」とは、対象となる板状（シート状、フィルム状）の部材を全体的かつ大局的に見た場合において対象となる板状部材（シート状部材、フィルム状部材）の平面方向と一致する面のことを指す。また、板状（シート状、フィルム状）の部材に対して用いる法線方向とは、当該部材の板面（シート面、フィルム面）に対する法線方向のことを指す。
【００４４】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００４５】
まず、本実施の形態による蒸着マスクの製造方法により製造され得る蒸着マスクを含む蒸着マスク装置の一例について、主に図１乃至図５を参照して説明する。ここで、図１は、蒸着マスクを含む蒸着マスク装置の一例を示す斜視図であり、図２は、図１に示す蒸着マスク装置の使用方法を説明するための図である。
【００４６】
図１及び図２に示された蒸着マスク装置１０は、矩形状の金属板からなる蒸着マスク２０と、蒸着マスク２０の周縁部に取り付けられたフレーム１５と、を備えている。蒸着マスク２０は、第１面２１ａおよび第１面２１ａとは反対側の第２面２１ｂを有する金属板２１を備え、この金属板２１には、第１面２１ａと第２面２１ｂとの間を延びる複数の貫通孔２５が形成されている。この蒸着マスク装置１０は、図２に示すように、蒸着マスク２０がガラス基板９２に対面するようにして、蒸着装置９０内に支持される。そして、不図示の磁石によって、蒸着マスク２０とガラス基板９２とが密着するように付勢される。蒸着装置９０内には、この蒸着マスク装置１０を挟んだガラス基板９２の下方に、蒸着材料（一例として、有機発光材料）９８を収容するるつぼ９４と、るつぼ９４を加熱するヒータ９６とが配置されている。るつぼ９４内の蒸着材料９８は、ヒータ９６からの加熱により、気化または昇華してガラス基板９２の表面に付着するようになる。上述したように、蒸着マスク２０には多数の貫通孔２５が形成されており、蒸着材料９８はこの貫通孔２５を介してガラス基板９２に付着する。この結果、蒸着マスク２０の貫通孔２５の位置に対応した所望のパターンで、蒸着材料９８がガラス基板９２の表面に成膜される。
【００４７】
図１に示すように、本実施の形態において、蒸着マスク２０は、金属板２１からなり、平面視において略四角形形状、さらに正確には平面視において略矩形状の輪郭を有している。蒸着マスク２０の金属板２１は、貫通孔２５が形成された有孔領域２２と、貫通孔２５が形成されておらず、有孔領域２２の周囲を取り囲む領域を占める無孔領域２３と、を有している。図１に示すように、各有孔領域２２は、平面視において略四角形形状、さらに正確には平面視において略矩形状の輪郭を有している。
【００４８】
図示された例において、複数の有孔領域２２は、蒸着マスク２０の一辺と平行な一方向に沿って所定の間隔を空けて配置されるとともに、前記一方向と直交する他方向に沿って所定の間隔を空けて配置されている。図示された例では、一つの有孔領域２２が一つの有機ＥＬディスプレイ装置に対応するようになっている。すなわち、図１に示された蒸着マスク装置１０（蒸着マスク２０）によれば、多面付蒸着が可能となっている。
【００４９】
また、図１および図３に示すように、各有孔領域２２に形成された複数の貫通孔２５は、当該有孔領域２２において、一方向に沿って等しい間隔をあけて並べて配置されている。また、各貫通孔２５は、前記一方向に直交する他方向と平行に、有孔領域２２の一端から他端まで細長く延びている。
【００５０】
この金属板２１に形成された貫通孔２５について、図３および図４を参照して更に詳述する。図３は、蒸着マスク２０を第１面２１ａ側から示す部分平面図であり、図４は、図３のＩＶ−ＩＶ線に沿った断面図である。図４に示すように、複数の貫通孔２５は、金属板２１の法線方向に延びて、金属板２１を貫通している。また、金属板２１の第１面２１ａの側から第２面２１ｂの側に向け、金属板２１の法線方向ｎｄに沿った各位置における金属板２１の板面に沿った断面での各貫通孔２５の断面積が、しだいに小さくなっていく。とりわけ図示された例では、金属板２１の第１面２１ａから第２面２１ｂに向け、各貫通孔２５の断面積は、小さくなるように変化し続けている。
【００５１】
図４に示すように、金属板２１の板面に直交した法線方向ｎｄに沿った断面における各貫通孔２５の輪郭は、金属板２１の板面に平行な方向に対向して配置され、各々が、第１面２１ａの側から、当該第１面２１ａと第２面２１ｂとの間の中間にある中間位置２６まで延びている一対の第１部分２８と、金属板２１の板面に平行な方向に対向して配置され、各々が、対応する側の第１部分２８と接続され、中間位置２６から第２面２１ｂまで延びている一対の第２部分２９と、を含んでいる。
【００５２】
図４に示すように、一対の第１部分２８は、第１面２１ａの側から第２面２１ｂの側へ向かうにつれて互いに接近していく。すなわち、一対の第１部分２８は、金属板２１の法線方向ｎｄに沿って第１面２１ａの側から第２面２１ｂの側へ向かうにつれて、金属板２１の板面に平行な方向に沿って互いに接近していく。別の見方をすれば、一対の第１部分２８は、第１面２１ａの側から第２面２１ｂの側へ向かうにつれて先細りになるテーパ形状になっている。
【００５３】
また、一対の第２部分２９も、図４に示すように、第１面２１ａの側から第２面２１ｂの側へ向かうにつれて互いに接近していく。すなわち、一対の第２部分２９は、金属板２１の法線方向ｎｄに沿って第１面２１ａの側から第２面２１ｂの側へ向かうにつれて、金属板２１の板面に平行な方向に互いに接近していく。別の見方をすれば、一対の第２部分２９は、第１面２１ａの側から第２面２１ｂの側へ向かうにつれて先細りになるテーパ形状になっている。このような形態によれば、特許文献１（特開２００４−３９３１９号公報）に記載の蒸着マスクとは異なり、金属板２１の第１面２１ａと第２面２１ｂとの間に断面積が最小となる張り出し部分が存在しなくなる。したがって、特許文献１に記載の蒸着マスクに比べて、高精細なパターンでの蒸着を精度良く行うことができる。
【００５４】
なお、図４に示すように、第２部分２９は、第１部分２８のうちの曲線をなす部分において、当該第１部分２８と繋がっている。しかも、金属板２１の法線方向に沿った断面において、中間位置２６に接続する位置での第１部分２８の傾斜角度と、中間位置２６に接続する位置での第２部分２９の傾斜角度とは、異なっている。したがって、各貫通孔２５内の中間位置２６において、金属板２１の板面および金属板２１の法線方向ｎｄの両方に対して傾斜した二つの面が接続され、周状の段差２７が形成される。周状の段差２７は、突条に形成され、貫通孔２５の中央部側に突出して周状に延びている。このような形態によれば、中間位置２６に形成された段差２７が、補強梁のように機能し、蒸着マスク２０のねじれや歪み等を効果的に規制することができる。
【００５５】
ところで、図４に示すように、金属板２１の法線方向に沿った断面において、貫通孔２５の輪郭をなす第１部分２８は、金属板２１の第１面２１ａまで到達することなく、隣り合う他の貫通孔２５の輪郭をなす第１部分２８に接続している。この結果、貫通孔２５が配列されている金属板２１の有孔領域２２での厚みは、金属板２１の法線方向に沿った第１面２１ａ及び第２面２１ｂの間の離間距離よりも、言い換えると、金属板２１の無孔領域２３での厚みよりも、薄くなっている。またこのような構成にともなって、金属板２１の法線方向に沿った断面において、隣り合う二つの貫通孔２５は、金属板２１に板面に沿った方向において隣接して配置され、且つ、当該隣り合う二つの貫通孔２５を接続する部分３０の幅は、金属板２１の法線方向に沿って第２面２１ｂの側から第１面２１ａの側へ向け、しだいに狭くなっている。
【００５６】
ここで、図５に、蒸着マスク装置１０を用いてガラス基板９２に蒸着材料９８を蒸着させる状態を示す。図２に示すように、蒸着マスク装置１０は蒸着装置９０に収容された場合、蒸着マスク２０の第１面２１ａが蒸着材料９８を保持したるつぼ９４側に位置し、蒸着マスク２０の第２面２１ｂがガラス基板９２に対面する。すなわち、図５に示すように、蒸着材料９８は次第に断面積が小さくなっていく貫通孔２５を通過してガラス基板９２に付着する。図５に示すように、蒸着材料９８は、るつぼ９４からガラス基板９２に向けてガラス基板９２の法線方向に沿って移動するだけでなく、ガラス基板９２の法線方向に対して大きく傾斜した方向に移動することもある。このとき、貫通孔２５の断面形状が図５の点線で示す輪郭を有していたとすると、斜めに移動する蒸着材料９８は、蒸着マスク２０に付着してガラス基板９２まで到達しない。
【００５７】
すなわち、蒸着材料の利用効率（成膜効率：ガラス基板９２に付着する割合）を高めて高価な蒸着材料を節約するためには、蒸着マスク２０のシート面に直交する図４や図５の断面において、第２面２１ｂの側となる第１部分２８の端部（接続位置２６）と、第１部分２８内の他の任意の位置と、を通過する直線Ｌ１が、金属板２１の法線方向ｎｄに対してなす最小角度θ１（図４参照）が、十分に大きくなっていることが有利となる。また、金属板２１の剛性を確保しながらこの角度θ１を大きくする観点からは、図示された例のように、金属板２１の法線方向に沿った断面において、第１部分２８が、その両端を結ぶ直線Ｌ１よりも金属板２１の板面に沿った方向において、外方、当該貫通孔２５の内部から離間する側を延びていること、言い換えると、金属板２１の板面に沿った方向において外方に膨らむように湾曲していることが好ましい。
【００５８】
さらに、この角度θ１が大きくなると、法線方向ｎｄに対して或る一定の角度だけ傾斜した方向に進む蒸着材料９８が、基板９２上のより広い領域に付着することができる。言い換えると、法線方向ｎｄに対して或る一定の角度だけ傾斜した方向に進む蒸着材料９８は、第１部分２８に関する上述の角度θ１が大きくなる程、基板９２上における貫通孔２５に対面する領域内において、当該領域の縁部（すなわち、基板９２上における貫通孔２５の周縁に対面する位置）のより近傍に付着することが可能となる。この結果、上述した角度θ１が大きければ、基板９２に付着した蒸着材料９８の厚みの均一性が確保され、且つ、基板９２上に形成された蒸着パターンの輪郭をはっきりさせることができる。すなわち、角度θ１が小さければ、蒸着パターンの縁部がぼやけてしまうことを効果的に回避しながら、高精細なパターンでの蒸着が可能となる。
【００５９】
同様に、金属板２１の法線方向ｎｄに沿った断面において、第２部分２９の両端部を結ぶ線分Ｌ２が金属板２１の法線方向ｎｄに対してなす角度θ２が大きければ、基板９２に付着した蒸着材料９８の厚みの均一性が確保され、且つ、基板９２上に形成された蒸着パターンの輪郭をはっきりさせることができる。
【００６０】
ところで、上述したように、蒸着材料９８をガラス基板９２に付着させる際には、蒸着マスク２０とガラス基板９２とが密着するように不図示の磁石によって付勢される。しかしながら、金属板２１の表面またはガラス基板９２の表面の微細な凹凸や、蒸着マスク２０とガラス基板９２との間に不可避的に混入する異物等の要因によって、金属板２１の第２面２１ｂとガラス基板９２との間に僅かな隙間が生じ得る。金属板２１の第２面２１ｂとガラス基板９２との間に隙間が生じると、ガラス基板９２の法線方向に対して斜めに移動する蒸着材料９８が、ガラス基板９２のうちの貫通孔２５と正対する領域だけでなく、その周辺領域にまで付着するおそれがある。この場合、蒸着パターンの縁部がぼやけてしまう可能性がある。
【００６１】
この点、図示された蒸着マスク２０では、図４に示すように、金属板２１の第２面２１ｂ上における貫通孔２５の周縁２５ｂの少なくとも一部分に沿って延び、且つ、第２面２１ｂ上における貫通孔２５の周縁２５ｂから金属板２１の法線方向ｎｄにおいて外方に延び出した延出片２４が設けられている。このような形態によれば、蒸着マスク２０をガラス基板９２に対面させた状態において、蒸着マスク２０の金属板２１の第２面２１ｂとガラス基板９２との間の隙間を延出片２４によって塞ぐことができる。これにより、ガラス基板９２の板面に対して斜めに移動する蒸着材料９８が、貫通孔２５と正対するガラス基板９２上の領域の周囲にまで付着してしまい、蒸着パターンの縁部がぼやけてしまうことを効果的に抑制することができる。これにより、高精細なパターンでの蒸着を精度良く行うことができる。
【００６２】
図示する例では、延出片２４は、第２面２１ｂ上における貫通孔２５の周縁２５ｂを取り囲んでいる。より詳細には、延出片２４は、第２面２１ｂ上における貫通孔２５の周縁２５ｂの全周に沿って周状に延びている。このような形態によれば、延出片２４によって、蒸着マスク２０の金属板２１の第２面２１ｂとガラス基板９２との間の隙間を貫通孔２５の周縁２５ｂの全周に沿って塞ぐことができる。これにより、蒸着パターンの縁部がぼやけてしまうことを更に効果的に抑制することができる。
【００６３】
更に、延出片２４は、第２面２１ｂ上における貫通孔２５の周縁２５ｂの全周に沿って厚みを薄く形成されている。この場合、金属板２１とガラス基板９２とを磁石の磁力によって密着させようとすると、延出片２４がガラス基板９２に当接してさらに幾らか撓み得る。このため、蒸着マスク２０とガラス基板９２との密着性が更に向上して、高精細なパターンでの蒸着を更に精度良く行うことができる。一例として、金属板２１の法線方向ｎｄに沿った断面において、延出片２４の厚みは、１μｍ以上５μｍ以下に形成される。延出片２４の厚みが５μｍを超えて形成されると、延出片２４の剛性が高くなってしまって、金属板２１とガラス基板９２とを密着させる際に延出片２４が有効に撓むことができなくなる。一方、延出片２４の厚みが１μｍ未満に形成されると、延出片２４の強度が低下してしまって、金属板２１とガラス基板９２とを密着させる際に延出片２４が破損してしまうおそれがある。
【００６４】
また、金属板２１の法線方向ｎｄに沿った、延出片２４の第２面２１ｂからの突出量は、一例として、１μｍ以上５μｍ以下に形成される。延出片２４の高さが５μｍを超えて形成されると、例えば延出片２４がメタルマスク２０とガラス基板４２との密着を妨げてしまい、メタルマスク２０とガラス基板４２との隙間を効果的に埋めることができないおそれがある。結果として、高精細なパターンでの蒸着を行うことができないおそれがある。一方、延出片２４の高さが１μｍ未満に形成されると、メタルマスク２０とガラス基板４２との隙間を埋めきれず、高精細なパターンでの蒸着を行うことができないおそれがある。
【００６５】
延出片２４は、第２面２１ｂ上における貫通孔２５の周縁２５ｂの全周に亘って周状に延びている。したがって、金属板２１の法線方向ｎｄに沿った図４及び図５の断面では、延出片２４は、金属板２１の板面に平行な方向に、対向して一対現れる。この図４及び図５に示された断面において延出片２４をなす一対の第３部分２４ａは、外方へ向かうにつれて、言い換えると金属板２１の法線方向に沿って当該金属板から離間するにつれて、互いに接近していく。すなわち、金属板２１の法線方向ｎｄに沿った断面において、延出片２４は、金属板２１の第２面２１ｂ上における貫通孔２５の周縁２５ｂの位置から、金属板２１の法線方向に沿って外側（当該金属板から離間する側）、且つ、金属板２１の板面に沿って、貫通孔２５の中心となる側へ向けて、延び出している。また、金属板２１の法線方向ｎｄに沿った断面において、延出片２４の厚さ、より正確には、延出片２４の長手方向に直交する方向に沿った厚さは、金属板２１へ接続する基端部から、金属板から最も離間した先端部へ向けてしだいに薄くなっていく。上述した延出片２４の厚さとは、基端部における厚さのことである。
【００６６】
このような延出片２４によれば、金属板２１とガラス基板９２とを密着させようとすると、延出片２４は、金属板２１の板面に平行な方向において貫通孔２５の側に更に延び出るように撓む。このため、ガラス基板９２の法線方向に対して斜めに移動する蒸着材料９８が、ガラス基板９２のうちの貫通孔２５に正対する領域だけでなく、その周辺領域にまで回り込んでガラス基板９２に付着してしまうことを更に効果的に抑制することができる。
【００６７】
また、本実施の形態では、延出片２４は、金属板２１と一体的に形成されている。っそしてこのような延出片２４は、後述する製造方法において、レーザ光の照射にともなって形成された返しである。この延出片２４が返しとして形成されるメカニズムについては後述する。
【００６８】
上述したように、本実施の形態では、貫通孔２５が各有孔領域２２において等間隔に配置されている。一例として、蒸着マスク２０（蒸着マスク装置１０）が携帯電話やデジタルカメラ等のディスプレイ（２〜４インチ程度）を作製するために用いられる場合、貫通孔２５の配列ピッチＰは、５８μｍ（４４０ｐｐｉ）以上２５４μｍ（１００ｐｐｉ）以下程度とすることができる。なお、カラー表示を行いたい場合には、貫通孔２５の配列方向（前述の一方向）に沿って蒸着マスク２０（蒸着マスク装置１０）とガラス基板９２とを少しずつ相対移動させ、赤色用の有機発光材料、緑色用の有機発光材料および青色用の有機発光材料を順に蒸着させていってもよい。また、蒸着マスク２０（蒸着マスク装置１０）が携帯電話のディスプレイを作製するために用いられる場合、各貫通孔２５の配列方向（上述の一方向）に沿った幅（スリット幅）Ｗは、２８μｍ以上８４μｍ以下程度とすることができる。
【００６９】
一方、蒸着マスク装置１０のフレーム１５は、矩形状の蒸着マスク２０の周縁部に取り付けられている。フレーム１５は、蒸着マスク２０が撓んでしまうことがないように蒸着マスクを張った状態に保持する。蒸着マスク２０とフレーム１５とは、例えばスポット溶接により互いに対して固定されている。
【００７０】
蒸着マスク装置１０は、高温雰囲気となる蒸着装置９０の内部に保持される。したがって、蒸着マスク２０およびフレーム１５は、蒸着フレームの撓みや熱応力の発生を防止するため、熱膨張率が低い同一の材料によって作製されていることが好ましい。このような材料として、例えば、３６％Ｎｉインバー材を用いることができる。
【００７１】
以上のような蒸着マスク２０によれば、金属板２１に形成された貫通孔２５が、第１面２１ａの側から第２面２１ｂの側へ向かうにつれて互いに接近していく一対の第１部分２８と、各々が対応する側の第１部分２８と接続され、第１面２１ａの側から第２面２１ｂの側へ向かうにつれて互いに接近していく一対の第２部分２９と、を含んでいる。このような形態によれば、ガラス基板９２の法線方向から大きく傾斜した方向に移動する蒸着材料９８もガラス基板９２に十分に付着させることができる。さらに、以上の蒸着マスク２０では、有孔領域２２における厚みが無孔領域２３の厚みと比較して薄くなっており、且つ、金属板２１の法線方向に沿った断面において、隣り合う二つの貫通孔２５の第１部分２８は、接続位置２６から第１面２１ａに到達する前に接続している。このような蒸着マスク２０によれば、ガラス基板９２の法線方向から大きく傾斜した方向に移動する蒸着材料９８をより効率的にガラス基板９２に付着させることができ、蒸着材料９８の利用効率を大幅に高めることができる。また、貫通孔２５の壁面を金属板２１の法線方向ｎｄに対して大きく傾斜させることができるので、ガラス基板９２の法線方向から大きく傾斜した方向に移動する蒸着材料９８ですら、ガラス基板９２上の貫通孔２５に正対する領域内の縁部近傍に付着することが可能となり、これにより、より均一な膜厚かつより明瞭なパターンの蒸着膜をガラス基板９２上に形成することができる。
【００７２】
加えて、貫通孔２５内に断面積が小さくなる張り出し部が設けられていないことや、延出片２４が設けられていることから、金属板２１の第２面２１ｂ上における貫通孔２５に対面する領域の周辺となるガラス基板９２上の領域に、蒸着膜が不安定な膜厚にて成膜されにくくなる。従って、本実施の形態の蒸着マスク２０によれば、高精細なパターンでの蒸着を所望の厚さで精度良く行うことができる。
【００７３】
とりわけ、有機ＥＬディスプレイ装置では、高価な蒸着材料９８を高精細なパターンで基板４２上にパターニングすることが強く所望されている。このため、本実施の形態の蒸着マスク２０は、有機ＥＬディスプレイ装置を製造するために用いられる蒸着マスクに特に適している。
【００７４】
次に、このような蒸着マスク２０の製造方法について、主に図６乃至図９を用いて説明する。以下に説明する蒸着マスク２０の製造方法は、金属板３４（２１）に多数の貫通孔２５を形成する工程と、第１面２１ａの側における貫通孔２５の周縁２５ａを含む領域４１にレーザ光を照射する工程と、貫通孔２５内にレーザ光を照射する工程と、を有している。図６及び図７は、貫通孔２５を形成する工程を説明するための図であり、図８は、１面２１ａの側における貫通孔２５の周縁２５ａを含む領域４１にレーザ光を照射する工程を説明するための図であり、図９は、貫通孔２５内にレーザ光を照射する工程を説明するための図である。各工程について、図面を参照しながら説明していく。
【００７５】
まず、図６及び図７を参照して、貫通孔２５の形成方法について説明する。図６及び図７に示すように、ここで説明する貫通孔２５の形成方法は、帯状に延びる長尺の金属板３４を供給する工程と、フォトリソグラフィー技術を用いたエッチングを長尺の金属板３４に施して、長尺金属板３４に第１面３４ａの側から第１穴３６を形成する工程と、フォトリソグラフィー技術を用いたエッチングを長尺金属板３４に施して、長尺金属板３４に第２面３４ｂの側から第２穴３７を形成する工程と、を含んでいる。そして、長尺金属板３４に形成された第１穴３６と第２穴３７とが互いに通じ合うことによって、長尺金属板３４に貫通孔２５が作製される。図７に示された例では、第２穴３７の形成工程が、第１穴３６の形成工程の前に実施され、且つ、第２穴３７の形成工程と第１穴３６の形成工程の間に、作製された第２穴３７を封止する工程が、さらに設けられている。以下において、各工程の詳細を説明する。
【００７６】
図６に示すように、まず、長尺金属板３４を供給コア３１に巻き取った巻き体３２が準備される。そして、この供給コア３１が回転して巻き体３２が巻き戻されることにより、図６に示すように帯状に延びる長尺金属板３４が供給される。なお、長尺金属板３４は貫通孔２５を形成されて金属板２１、さらには蒸着マスク２０をなすようになる。したがって、上述したように、長尺金属板３４は、例えば３６％Ｎｉインバー材からなる。ただし、これに限られず、ステンレス、銅、鉄、アルミニウムからなるシートを長尺金属板３４として用いることも可能である。
【００７７】
供給された長尺金属板３４はエッチング装置（エッチング手段）５０によって、図７（ａ）〜（ｅ）に示された各処理が施される。まず、図７（ａ）に示すように、長尺金属板３４の第１面３４ａ上にレジストパターン（単に、レジストとも呼ぶ）３５ａが形成されるとともに、長尺金属板３４の第２面３４ｂ上にレジストパターン（単に、レジストとも呼ぶ）３５ｂが形成される。具体的には、次のことが実施される。まず、長尺金属板３４の第１面３４ａ上（図７（ａ）の紙面における下側の面上）および第２面３４ｂ上に感光性レジスト材料を塗布し、長尺金属板３４上にレジスト膜を形成する。次に、レジスト膜のうちの除去したい領域に光を透過させないようにしたガラス乾板を準備し、ガラス乾板をレジスト膜上に配置する。その後、レジスト膜をガラス乾板越しに露光し、さらにレジスト膜を現像する。以上のようにして、長尺金属板３４の第１面３４ａ上にレジストパターン（単に、レジストとも呼ぶ）３５ａを形成し、長尺金属板３４の第２面３４ｂ上にレジストパターン（単に、レジストとも呼ぶ）３５ｂを形成することができる。
【００７８】
次に、図７（ｂ）に示すように、長尺金属板３４上に形成されたレジストパターン３５ｂをマスクとして、エッチング液（例えば塩化第二鉄溶液）を用いて、長尺金属板３４の第２面３４ｂ側からエッチングする。例えば、エッチング液が、搬送される長尺金属板３４の第２面３４ｂに対面する側に配置されたノズルから、レジストパターン３５越しに長尺金属板３４の第２面３４ｂに向けて噴射される。この結果、図７（ｂ）に点線で示すように、長尺金属板３４のうちのレジストパターン３５によって覆われていない領域で、エッチング液による浸食が進む。以上のようにして、第２面３４ｂの側から長尺金属板３４に多数の第２穴３７が形成される。
【００７９】
その後、図７（ｃ）に示すように、エッチング液に対する耐性を有した樹脂３９によって、形成された第２穴３７が被覆される。すなわち、エッチング液３８に対する耐性を有した樹脂３９によって、第２穴３７が封止される。図７（ｃ）に示す例において、樹脂３９の膜が、形成された第２穴３７だけでなく、第２面３４ｂ（レジストパターン３５ｂ）も覆うように形成されている。
【００８０】
次に、図７（ｄ）に示すように、長尺金属板３４に対して第２回目のエッチングを行う。第２回目のエッチングにおいて、長尺金属板３４は第１面３４ａの側のみからエッチングされ、第１面３４ａの側から第１穴３６の形成が進行していく。長尺金属板３４は第２面３４ｂの側には、エッチング液に対する耐性を有した樹脂３９が被覆されているからである。したがって、第１回目のエッチングにより所望の形状に形成された第２穴３７の形状が損なわれてしまうことはない。そして、図７（ｄ）に示すように、所望の形状の第１穴３６が長尺金属板３４の第１面３４ａ側に形成された時点で、長尺金属板３４に対する第２回目のエッチングが終了する。このとき、図７（ｄ）に示すように、第１穴３６は長尺金属板３４の厚さ方向に沿って３７に到達する位置まで延びており、これにより、互いに通じ合っている第１穴３６および第２穴３７によって貫通孔２５が長尺金属板３４に形成される。
【００８１】
その後、図７（ｅ）に示すように、長尺金属板３４からレジストパターン３５ａ，３５ｂおよび樹脂膜３９が除去される。なお、レジストパターン３５ａ，３５ｂおよび樹脂膜３９は、例えばアルカリ水溶液にて同時に除去することができる。
【００８２】
このようにして多数の２５を形成された長尺金属板３４は、当該長尺金属板３４を狭持した状態で回転する搬送ローラ５２，５２により、切断装置（切断手段）５３へ搬送される。なお、この搬送ローラ５２，５２の回転によって長尺金属板３４に作用するテンション（引っ張り力）を介し、上述した供給コア３１が回転させられ、巻き体３２から長尺金属板３４が供給されるようになっている。
【００８３】
その後、多数の凹部６１が形成された長尺金属板３４を切断装置（切断手段）５３によって所定の長さに切断することにより、枚葉状の金属板２１が得られる。
【００８４】
貫通孔２５は、長尺金属板３４を一方の面のみからエッチングすることによっても形成され得る。しかしながら、長尺金属板３４を上方側の面のみからエッチング処理した場合、浸食によって形成された先細り孔に、既に浸食に用いられ浸食能力が低くなったエッチング液が残留する。その後、金属板の孔が下方側の面に達した時、それまで孔内に残留していたエッチング液が下方の面から流れ出て、浸食能力の高いフレッシュなエッチング液が形成された孔内に流れ込む。このとき、断面積（開孔面積）が小さくなる孔内の下方側の領域において液圧が高くなり、孔内の下方側の領域がフレッシュなエッチング液により激しく浸食される。すなわち、孔の形状を十分に制御することができなくなる。一方、レジスト膜を介して金属板を下方側の面のみからエッチングした場合、浸食によって形成された先細り孔が金属板を貫通すると、上側面の孔周囲に、エッチング液が残留することがある。結果として、残留したエッチング液によって金属板の上方側の面からも浸食が進み、やはり孔の形状を十分に制御することができなくなる。これに対して、上述したエッチング方法によれば、貫通孔２５の形状を安定させることができる。
【００８５】
次の工程として、図８に示すように、金属板２１の第１面２１ａの側からレーザ光を照射する。図８に示すように、金属板２１は、しわやたるみのない状態でレーザ加工装置８０の保持部（不図示）に保持される。レーザ加工装置８５は、出力可変のレーザ発振器から発生したレーザ光を所定のスポット径でレーザ照射レンズ８６から照射することができるようになっている。このレーザ加工装置８５は、レーザ光の照射によって金属板２１の一部を除去して、金属板２１の貫通孔２５を所望の形状に成形するための装置である。より具体的には、レーザ加工装置８５は、レーザ光を照射することによって金属板２１をなす金属材料の一部を溶融させ、当該溶融した金属材料をアシストガスによって飛散乃至除去するように構成されている。レーザ加工装置８５で利用されるレーザとして、ＹＡＧレーザ、炭酸ガスレーザまたは半導体レーザ等が挙げられ、金属板２１の材質や、金属板２１の除去されるべき部分の範囲等に応じて適宜選定される。
【００８６】
上述したように、蒸着材料９８の利用効率を改善する観点からすれば、金属板２１の法線方向に沿った断面において、貫通孔２５の壁面によって画成される輪郭が、金属板２１の法線方向に対して大きく傾斜していることが好ましい。またそもそも貫通孔２５の深さが深ければ、それだけ、蒸着材料９８が貫通孔２５の壁面に付着して蒸着材料９８の利用効率が低下する可能性が高くなる。そして、図８に示されたレーザ光の照射工程は、このような点を考慮して設けられた工程であり、レーザ光の照射によって、金属板２１の一部分を除去して貫通孔２５を有利に成形する。
【００８７】
上述した貫通孔２５の形成工程におけるエッチング液による浸食は、長尺金属板３４のうちのエッチング液に触れている部分において行われていく。従って、浸食は、長尺金属板３４の厚み方向のみに進むのではなく、長尺金属板３４のシート面に沿った方向にも進んでいく。この結果、金属板２１の法線方向に沿った断面において、貫通孔２５の大部分を形成する第１穴３６の壁面によって画成される貫通孔２５の輪郭は、金属板２１の法線方向に対して傾斜するようになる。ただし、図７に示すように、第１穴３６の壁面が、金属板２１の法線方向に対して大きく傾斜するのは、エッチングの開始側とは反対側となる第１穴３６の先端側だけである。図７に示すように、エッチングの開始側となる第１面２１ａの近傍において、第１穴３６の壁面によってなされる輪郭は、金属板２１の法線方向に沿って延び、金属板２１の法線方向に対して大きく傾斜することはない。
【００８８】
そして、ここで説明する蒸着マスク２０の製造方法では、貫通孔２５の大部分を形成する第１穴３６によって画成される貫通孔２５の切り立った壁面を除去し、これにより、貫通孔２５の深さを短くするとともに、金属板２１の法線方向に対する貫通孔２５の壁面の傾斜角度を増大させる。具体的には、図８に示すように、第１面２１ａの側における貫通孔２５の全周縁２５ａを含む周状の領域４１に、金属板２１の第１面２１ａの側からレーザ光を照射する。これによって、貫通孔２５の全周囲にわたって、切り立った壁面を除去することができる。また、金属板２１の板面に沿って隣り合う二つの貫通孔２５を接続する部分４０を含む領域４１にも、金属板２１の第１面２１ａの側からレーザ光が照射されることになる。これにより、当該二つの貫通孔２５の各壁面の一部分、とりわけ、当該二つの貫通孔２５の互いに接続し合う壁面の部分或いは図示された例のように当該二つの貫通孔２５のそれぞれ第１面２１ａに接続する部分が、除去される。また、この領域４１における金属板２１の一部分が除去されることにより、当該隣り合う二つの貫通孔２５が接続する部分における厚みを薄くすることができる。このようにして成形し直された貫通孔２５は、その壁面が全体的に、金属板２１の法線方向に対してより大きな角度で傾斜するようになるとともに、貫通孔２５の深さが浅くなる。これにより、この金属板２１から作製された蒸着マスク２０を用いた場合、蒸着材料９８の利用効率を効果的に改善すること、基板９２上に形成される蒸着膜の厚みをより均一化させること、及び、蒸着膜の周縁をはっきりさせること（蒸着膜のパターンを明瞭化すること）が可能となる。
【００８９】
また、レーザ加工装置８５のレーザ照射レンズ８６から照射されるレーザ光束においては、その中心において最も強度が強く、中心から周縁に向けてしだいに強度が低下する。この結果、レーザ光の照射による金属材料の除去量は、レーザ加工装置８５から発振されるレーザ光束を照射される領域の中心において、最も、多くなる。このような傾向を利用することにより、図８に示すように、金属板２１の法線方向ｎｄに沿った断面において、各貫通孔２５の壁面のうちのレーザ光の照射によって露出するようになった部分２８ａの両端を結ぶ線分Ｌ１ａが法線方向ｎｄに対してなす角度θ１ａは、レーザ光を照射される前における当該貫通孔２５の壁面のうちのレーザ光の照射によって除去される部分４１ａの両端を結ぶ線分Ｌ１ｂが法線方向ｎｄに対してなす角度θ１ｂよりも大きくなっている。この結果、図５から理解できるように、より多くの蒸着材料９８をガラス基板９２に成膜することが可能となる。
【００９０】
なお、図１及び図３に示すように、ここで作製対象となる貫通孔２５は、金属板２１の板面に沿って長細く延びている。そして、レーザ加工装置８５のレーザ照射レンズ８６から金属板２１の各貫通孔２５の周辺領域４１にレーザ光が照射されて、当該レーザ光は、金属板２１の第１面２１ａ側における貫通孔２５の周縁に沿って動かされる。
【００９１】
次の工程として、図９に示すように、金属板２１の第１面２１ａの側から貫通孔２５内にレーザ光を照射する。この工程に用いられる、レーザ加工装置は、上述した金属板２１の第１面２１ａ側における貫通孔２５の周縁２５ａを含む領域４１にレーザ光を照射する際に用いられるレーザ加工装置と同様にして選択され得り、さらには、図示された例のように、上述した金属板２１の第１面２１ａ側における貫通孔２５の周縁２５ａを含む領域４１にレーザ光を照射する際に用いられたレーザ加工装置８０をそのまま流用してもよい。また、この加工は、上述した金属板２１の第１面２１ａ側における貫通孔２５の周縁２５ａを含む領域４１にレーザ光を照射する際と同様に、金属板２１は、しわやたるみのない状態で、レーザ加工装置の保持部（不図示）に保持された状態で行われ得る。
【００９２】
図７に示すように、エッチングによって金属板２１に形成した穴３６，３７は、先細り形状となる。したがって、金属板２１を第１面２１ａの側からエッチングして形成した第１穴３６と、金属板２１を第２面２１ｂの側からエッチングして形成した第２穴３７と、を通じさせてなる貫通孔２５では、第１穴３６及び第２穴３７が繋がる部分４２が、貫通孔２５の内方に突出した周状の張り出し部として形成される。そして、貫通孔内にこのような張り出し部が形成された蒸着マスクを用いて蒸着を行った場合、ガラス基板のうちの張り出し部の裏側に対応する領域に成膜される蒸着膜の膜厚は安定しない。この結果、蒸着パターンの縁部がぼやけてしまう（蒸着パターンの輪郭がはっきりしない）。またそもそも、孔内に形成される張り出し部の位置や断面形状を制御すること自体が困難である。以上のことから、金属板を両方の側の面からエッチングした場合、極めて高精細なパターンでの蒸着を精度良く行うことが難しくなる。
【００９３】
そこで、図９に示された本工程では、金属板２１の第１面２１ａの側から貫通孔２５内にレーザ光を照射し、第１穴３６及び第２穴３７が繋がる部分４２における張り出しを除去する。また、上述したようにレーザ加工装置８５のレーザ照射レンズ８６から照射されるレーザ光束の強度分布を利用して、金属板２１の法線方向に沿った断面における当該貫通孔２５の幅が、貫通孔２５のいずれの位置においても、第１面２１ａの側から第２面２１ｂの側へ向け、しだいに狭くなっていくよう、貫通孔２５を成形し直す。図９に示すように、結果として、第２穴３７によって画成された貫通孔２５の壁面が除去され、貫通孔２５が、第１面２１ａの側から第２面２１ｂの側へ向け、先細りするようになる。このような貫通孔２５によれば、蒸着材料９８の利用効率を改善し、且つ、蒸着膜の周縁をはっきりさせることができる。
【００９４】
また図９に示された本工程では、レーザ光の照射にともなって、金属板２１の第２面３４ｂ上における貫通孔２５の周縁２５ｂの少なくとも一部分に沿って延び、且つ、第２面２１ｂ上における貫通孔２５の周縁２５ｂから金属板２１の法線方向ｎｄにおいて外方に延び出した返し４４が形成される。そして、この返し４４が、上述した延出片２４を形成するようになる。
【００９５】
この返し４４は、「ドロス」とも呼ばれ、従来では、蒸着マスク２０とガラス基板９２との密着性を低下させる要因と考えられてきた。このため、レーザ加工によって形成された返し（ドロス）を除去する技術も報告されている（例えば、特開平６−３９９８８、特開２００６−２８１５２３等参照）。しかしながら、ここで説明する製造方法では、返し４４からなる延出片２４は、レーザ光の照射にともなって形成されているが、蒸着マスク２０とガラス基板９２との密着性を向上させるように作用する。このように延出片２４が蒸着マスク２０とガラス基板９２との密着性を向上させるように作製され得るメカニズムについては明らかになっていないが、その一因として以下のメカニズムが考えられ得る。ただし、本発明は以下のメカニズムに限定されるものではない。
【００９６】
従来の方法では、レーザ光によって金属板に貫通孔を形成する際に、厚み３０〜５０μｍ程度の金属板を用いていた。このため、レーザ加工装置の出力が高く設定されるだけでなく、レーザ光によって溶融させアシストガスによって飛散させる金属溶融物の量も必然的に多くなる。この結果、貫通孔の周縁に沿って形成される返し（ドロス）は、厚みおよび高さが相当になる。このため、返しが形成された金属板を用いて蒸着を行うと、金属板とガラス基板との隙間を埋めるどころか、逆に当該隙間を大きくさせるように寄与する。更に、多量の金属溶融物を飛散させるため、当該金属溶融物が形成する返し（ドロス）の厚みおよび高さも安定しない。すなわち、対応する貫通孔の周縁に沿って形成される各返し（ドロス）の厚みおよび高さは、互いに異なる大きさに形成される。このため、このような返しが形成された金属板を用いて蒸着を行っても、ガラス基板９２に付着される蒸着材料９８の量が貫通孔毎に異なってしまう。これらの理由により、従来の方法では、高精細なパターンでの蒸着を行うことができない。
【００９７】
一方、ここで説明する製造方法では、まず、長尺金属板３４に第１穴３６及び第２穴３７からなる貫通孔２５を形成している。次に、貫通孔２５内における第１穴３６および第２穴３７が繋がる部分４２を含む領域４３に、金属板２１の第１面２１ａの側からレーザ光を照射し、貫通孔２５内における張り出し部分４２を除去する。したがって、金属板２１をその厚み分除去する従来の方法と比較して、ここで説明する製造方法では、レーザ光によって溶融させアシストガスによって飛散させる金属溶融物の量は従来の方法に比べて格段に少ない。この結果、貫通孔２５の周縁２５ｂに沿って形成されて延出片２４をなす返し４４は、従来に比べて厚みが薄く高さも低い。また、少量の金属溶融物を飛散させるため、当該金属溶融物が形成する返し４４（延出片２４）の厚みおよび高さも安定する。すなわち、対応する貫通孔２５の周縁２５ｂに沿って形成される各返し４４（延出片２４）の厚みおよび高さを従来に比べて均一に形成することができる。このように作製された返し４４からなる延出片２４によれば、蒸着マスク２０とガラス基板９２との密着性を更に向上させ、高精細なパターンでの蒸着を更に精度良く行うことができると考えられる。
【００９８】
以上のようにして、多数の貫通孔２５を形成された蒸着マスク２０からなる蒸着マスク２０が得られる。そして、各蒸着マスク２０に対してフレーム１５を取り付けることにより、蒸着マスク装置１０が得られる。なお、フレーム１５は、蒸着マスク２０の一方の面２１ａに取り付けられてもよいし、蒸着マスク２０の他方の面２１ｂに取り付けられてもよい。
【００９９】
以上のような本実施の形態による蒸着マスク装置の製造方法によれば、金属板２１の第１面２１ａの側における貫通孔２５の周縁２５ａを含む領域４１に、金属板２１の第１面２１ａの側からレーザ光を照射することにより、少なくとも当該貫通孔２５の壁面の一部分を除去している。このようにして形成された貫通孔２５の壁面は、金属板２１の法線方向に対して大きく傾斜するようになる。これにより、製造された蒸着マスク２０を用いることによって、高い利用効率で蒸着材料９８を使用しながら、基板９２上に形成される蒸着膜の厚みをより均一化させること、及び、蒸着膜の周縁をはっきりさせること（蒸着膜のパターンを明瞭化すること）が可能となる。
【０１００】
また、本実施の形態による蒸着マスク装置の製造方法によれば、金属板２１の板面に沿って隣り合う二つの貫通孔２５を接続する部分４０を含む領域４１に、金属板２１の第１面２１ａの側からレーザ光を照射することにより、少なくとも二つの貫通孔２５の壁面の一部分を除去して、当該隣り合う二つの貫通孔２５が接続する部分における厚みを薄くしている。このようにして形成された貫通孔２５の壁面は、金属板２１の法線方向に対して大きく傾斜するようになる。これにより、製造された蒸着マスク２０を用いることによって、高い利用効率で蒸着材料９８を使用しながら、基板９２上に形成される蒸着膜の厚みをより均一化させること、及び、蒸着膜の周縁をはっきりさせること（蒸着膜のパターンを明瞭化すること）が可能となる。
【０１０１】
なお、上述した実施の形態に対して様々な変更を加えることが可能である。以下、図面を参照しながら、変形の一例について説明する。以下の説明で用いる図面では、上述した実施の形態における対応する部分に対して用いた符号と同一の符号を用いており、重複する説明を省略する。
【０１０２】
まず、第１の変形例として、長尺の金属板３４への貫通孔２５の形成方法を変更することができる。上述した実施の形態において、第２穴３７を形成する工程が、第１穴３６を形成する工程の前に実施されるようにしたが、これに限られず、第１穴３６を形成する工程が、第２穴３７を形成する工程の前に実施されるようにしてもよいし、さらには、金属板２１が第１面２１ａおよび第２面２１ｂの側から同時にエッチングされ、第１穴３６を形成する工程および第２穴３７を形成する工程が並行して行われるようにしてもよい。また、第１穴３６を形成する際のエッチングによる長尺金属板３４の浸食量が、第２穴３７を形成する際のエッチングによる長尺金属板３４の浸食量よりも多いことから、図１０に示すように、金属板２１が第１面２１ａおよび第２面２１ｂの側から同時にエッチングされ、第１穴３６を形成する工程および第２穴３７を形成する工程が並行して行われ、その後、第１穴３６を形成する工程のみが引き続き行われるようにしてもよい。図１０に示された貫通孔２５の形成方法は、図７を参照して説明した上述の貫通孔２５の形成方法と、第２穴３７を形成する際に第１穴３６の形成が部分的に進められている点（図１０（ｃ）参照）において異なり、他は同一にすることができる。また、上述した実施の形態において、長尺金属板３４の第１面３４ａ上へのレジストパターン３５ａの作製と、長尺金属板３４の第２面３４ｂへのレジストパターン３５ｂの作製との両方が、第１穴３６及び第２穴３７の形成の前に実施されていたが、これに限られない。例えば、レジストパターン３５ａ，３５ｂの一方を作製して作製されたレジストパターンを利用して一方の穴を形成し、次に、他方のレジストパターンを作製して作製されたレジストパターンを利用して他方の穴を形成するようにしてもよい。
【０１０３】
次に、第２の変形例を説明する。上述した実施の形態ではエッチングのみによって貫通孔２５を長尺金属板３４に形成した例を示したが、これに限られず、図１１〜図１３に示すように、エッチングとレーザ光の照射とによって貫通孔２５を長尺金属板３４に形成するようにしてもよい。図１１〜図１３に示された製造方法は、上述した実施の形態と同様に、複数の貫通孔２５を金属板２１に形成する工程と、金属板２１の第１面２１ａの側における貫通孔２５の周縁２５ａを含む領域４１、或いは、金属板２１の板面に沿って隣り合う二つの貫通孔２５を接続する部分４０を含む領域４１に、金属板２１の第１面２１ａの側からレーザ光を照射する工程と、を含んでいる。図１１及び図１２に示すように、貫通孔２１を形成する工程は、金属板２１を第１面２１ａの側からエッチングして第１穴３６を形成する工程（図１１参照）と、金属板２１の第１面２１ａの側から各第１穴３６内にレーザ光を照射する工程（図１２参照）と、を含んでいる。
【０１０４】
図１１に示すように、第１穴３６は、レジストパターン３５ａを用いて長尺金属板３４を第１面３４ａの側からハーフエッチングすることにより作製されている。したがって、第１穴３６は、有底の孔であり、第２面３４ｂまで到達していない。そして、図１２に示すように、第１穴３６内にレーザ光を照射する工程では、第１穴３６から第２面２１ｂまで延びる第２穴３７を形成する。すなわち、第１穴３６の底部を貫通する第２穴３７を形成し、エッチングによって形成された第１穴３６とレーザ光の照射によって形成された第２穴３７とによって、貫通孔２５が長尺金属板３４に形成される。上述の実施の形態における貫通孔２５内における第１穴３６及び第２穴３７を繋ぐ部分４２にレーザ光を照射する工程と同様に、照射されるレーザ光束の強度分布を利用することにより、レーザ光照射により形成された第２穴３７の幅は、第１面２１ａの側から第２面２１ｂの側へ向け、しだいに狭くなっていき、且つ、第２面２１ｂ上における貫通孔２５の周縁２５ｂの少なくとも一部分に沿って延びるとともに第２面２１ｂ上における貫通孔２５の周縁２５ｂから金属板の法線方向において外方に延び出した延出片２４が形成されるようになる。
【０１０５】
以上のように、貫通孔２５が形成された金属板２１に対して、上述の実施の形態と同様にして、金属板２１の第１面２１ａの側における貫通孔２５の周縁２５ａを含む領域４１、とりわけ金属板２１の板面に沿って隣り合う二つの貫通孔２５を接続する部分４０を含む領域４１に、金属板２１の第１面２１ａの側からレーザ光を照射する工程が実施される。この工程では、上述の実施の形態で既に説明したように、また、図１３に示すように、エッチングにより形成された第１穴３６の壁面のうちの、金属板２１の法線方向に対する傾斜角度が小さくなる傾向のある第１面２１ａの側（第１穴３６を作製するためのエッチングの開始側）に位置する部分が、レーザ光の照射によって除去される。
【０１０６】
図１１〜図１３を参照して説明した製造方法によれば、作製された蒸着マスク２０の貫通孔２５の断面形状を、上述の実施の形態で説明した蒸着マスク２０の貫通孔２５と同様にすることが可能となる。また、図１１〜図１３を参照して説明した製造方法によれば、作製された蒸着マスク２０は、上述の実施の形態で説明した蒸着マスク２０と同様の延出片２４を有するようになる。したがって、図１１〜図１３を参照して説明した変形例によっても、上述した実施の形態と同様の作用効果を奏することができる。
【０１０７】
次に、第３の変形例を説明する。上述した実施の形態では金属板２１に貫通孔２５を形成し且つこの貫通孔２５の断面形状を成形し直すことによって蒸着マスク２０を作製する例を示したが、これに限られず、図１４〜図１６に示すように、金属板２１（３４）と金属板２１（３４）に積層された樹脂層４６とを有する積層体４５に貫通孔２５を形成し且つこの貫通孔２５の断面形状を成形し直すことによって蒸着マスク２０を作製するようにしてもよい。積層体４５は、例えば、上述した実施の形態の金属板２１（３４）に樹脂製の塗膜を形成することによって、作製され得る。樹脂層４６に材料としては、金属板２１（３４）のエッチングに用いられるエッチング液に対して耐性を有した樹脂材料、例えばポリイミドを用いることができる。なお、上述した実施の形態と同様に、積層体４５は、貫通孔２５を形成されるまで長尺の材料として取り扱われ、その後に、枚葉状に断裁されて取り扱われるようにしてもよい。
【０１０８】
図１４〜図１６に示された製造方法は、複数の貫通孔２５を積層体４５に形成する工程と、積層体４５の金属板２１，３４側における貫通孔２５の周縁２５ａを含む領域４１、あるいは、金属板２１，３４の板面に沿って隣り合う二つの貫通孔２５を接続する部分４０を含む領域４１に、積層体４５の金属板２１，３４側からレーザ光を照射する工程と、を含んでいる。図１４及び図１５に示すように、貫通孔２１を形成する工程は、積層体４５を金属板２１，３４の側からエッチングして金属板２１，３４を貫通する第１穴３６を形成する工程（図１４参照）と、積層体４５の金属板２１，３４の側から各第１穴３６内にレーザ光を照射する工程（図１５参照）と、を含んでいる。
【０１０９】
図１４に示すように、第１穴３６は、積層体４５の金属板２１，３４を貫通するように形成されるが、積層体４５の樹脂層４６はエッチング液に耐性を有しているため浸食されない。したがって、第１穴３６は、有底の孔であり、積層体４５を貫通していない。そして、図１５に示すように、第１穴３６内にレーザ光を照射する工程では、積層体４５の樹脂層４６を貫通する第２穴３７を形成する。すなわち、第１穴３６の底部を貫通する第２穴３７を形成し、エッチングによって金属板２１，３４に形成された第１穴３６とレーザ光の照射によって樹脂層４６に形成された第２穴３７とによって、貫通孔２５が積層体４５に形成される。上述の実施の形態における貫通孔２５内における第１穴３６及び第２穴３７を繋ぐ部分４２にレーザ光を照射する工程と同様に、照射されるレーザ光束の強度分布を利用することにより、レーザ光照射により形成された第２穴３７の幅は、第１面２１ａの側から第２面２１ｂの側へ向け、しだいに狭くなっていく。
【０１１０】
以上のように、貫通孔２５が形成された積層体４５に対して、上述の実施の形態と同様にして、積層体４５の金属板２１の側における貫通孔２５の周縁２５ａを含む領域４１、あるいは積層体４５の板面に沿って隣り合う二つの貫通孔２５を接続する部分４０を含む領域４１に、積層体４５の金属板２１の側からレーザ光を照射する工程が実施される。この工程では、上述の実施の形態で既に説明したように、また図１６に示すように、エッチングにより形成された第１穴３６の壁面のうちの、積層体４５の法線方向に対する傾斜角度が小さくなる傾向のある金属板２１，３４によってなされる表面側に位置する部分が、レーザ光の照射によって除去される。
【０１１１】
図１４〜図１６を参照して説明した製造方法によれば、作製された蒸着マスク２０の貫通孔２５の断面形状を、上述の実施の形態で説明した蒸着マスク２０の貫通孔２５と同様にすることが可能となる。この点において、図１４〜図１６を参照して説明した変形例によっても、上述した実施の形態と同様の作用効果を奏することができる。
【０１１２】
さらに、他の変形例として、金属板２１（又は積層体４５）に形成される貫通孔２５が、第１面２１ａの側（金属板２１，３４の側）において、隣り合う他の貫通孔２５と隣接して、壁面同士がつながっていてもよい。すなわち、エッチングで作製した隣り合う二つの第１穴３６の壁面が、第１面２１ａ（金属板２１，３４の表面）まで延び上がることなく、互いに繋がっていてもよい。このような例においても、貫通孔２５の第１面２１ａ（金属板２１，３４の表面）側の周縁２５ａを含む領域４１に、第１面２１ａ（金属板２１）側からレーザ光を照射して、少なくとも当該貫通孔の壁面の一部分を除去することにより、上述した実施の形態と同様の作用効果を奏することができる。
【０１１３】
さらに、他の変形例として、蒸着マスク２０に形成される貫通孔２５のパターンを変更してもよい。上述の実施の形態で説明した貫通孔２５の配列パターンは例示に過ぎず、種々のパターンにて貫通孔２５が配列された蒸着マスク２０を製造してもよい。
【０１１４】
上述した実施の形態において、長尺の金属板３４（長尺の積層体４５）を切断装置５３によって所定の長さに切断した後に、レーザ光を照射する例を示したが、これに限られない。例えば、長尺金属板３４（長尺の積層体４５）を切断装置５３によって所定の長さに切断する前にレーザ光を照射するようにしてもよい。さらに、上述した実施の形態において、長尺の金属板３４（長尺の積層体４５）に貫通孔２５を形成するようにしたが、これに限られず、例えば、枚葉状の金属板２１（枚葉状の積層体４５）に貫通孔２５を形成するようにしてもよい。
【０１１５】
なお、以上において上述した実施の形態に対するいくつかの変形例を説明してきたが、当然に、複数の変形例を適宜組み合わせて適用することも可能である。
【符号の説明】
【０１１６】
２０   蒸着マスク
２１   金属板
２１ａ 第１面
２１ｂ 第２面
２４   延出片
２５   貫通孔
２５ａ 周縁
２５ｂ 周縁
３０   部分
３４   長尺金属板
３６   第１穴
３７   第２穴
３９   樹脂
４０   部分、接続する部分
４１   領域、照射領域、周辺領域
４２   部分、張り出し部分
４３   領域、照射領域
４５   積層体
４６   樹脂層
【図１】
2014133932.tif 000003
【図２】
2014133932.tif 000004
【図３】
2014133932.tif 000005
【図４】
2014133932.tif 000006
【図５】
2014133932.tif 000007
【図６】
2014133932.tif 000008
【図７】
2014133932.tif 000009
【図８】
2014133932.tif 000010
【図９】
2014133932.tif 000011
【図１０】
2014133932.tif 000012
【図１１】
2014133932.tif 000013
【図１２】
2014133932.tif 000014
【図１３】
2014133932.tif 000015
【図１４】
2014133932.tif 000016
【図１５】
2014133932.tif 000017
【図１６】
2014133932.tif 000018
【図１７】
2014133932.tif 000019
【図１８】
2014133932.tif 000020